(57)【特許請求の範囲】
【請求項１】
アルキルチオカルボン酸又はその誘導体、及びフッ化炭素系界面活性剤を含有することを特徴とする防曇剤。
【請求項２】
アルキルチオカルボン酸又はその誘導体は、その含有割合が防曇剤全体に対して１〜３０重量％であり、フッ化炭素系界面活性剤は、その含有割合が防曇剤全体に対して０．５〜２０重量％である前記請求項１に記載の防曇剤。
【発明の詳細な説明】
【０００１】
【発明の属する技術分野】
本発明は防曇剤に関し、更に詳しくは、ガラス及び各種有機ガラスからなる各種光学機器、特に眼鏡レンズに好適に使用し得る防曇剤に関する。
【０００２】
本発明は、中でも、水焼け防止加工されたプラスチック製眼鏡レンズレンズに好適に使用し得る防曇剤に関する。
【０００３】
【従来の技術】
従来、特開昭５６−９０８７６号公報に記載されたように、燐酸エステル系界面活性剤を主たる有効成分とする防曇剤が、眼鏡レンズの曇り止め用として一般に用いられてきた。
【０００４】
しかしながら、水焼け防止処理が施されたプラスチック製眼鏡レンズには、かかる防曇剤を用いても防曇性を付与することは殆どできなかった。これは以下のような理由による。
【０００５】
プラスチック製眼鏡レンズには、通常、水焼けを防止することを目的として、フッ素樹脂を主体とした撥水コーティングが施されている。かかる撥水コーティングを施したプラスチックレンズを「水焼け防止レンズ」と称している。水焼け防止レンズの表面はこのように撥水コーティングによって撥水性になっているから、雨滴及び汗等がレンズ表面に付着しにくくなっている。
【０００６】
ここで、「水焼け」とは、眼鏡レンズ表面に付着した雨滴又は汗に含まれている成分の一部が眼鏡レンズ内部に染み込み、眼鏡レンズがくすんだような外観を呈する現象をいう。この水焼けは、特別の表面処理を施していないプラスチック製眼鏡レンズに多く見られる現象である。
【０００７】
又、眼鏡レンズには、この他、汚れ付着防止コーティングを施すことも広く行われている。
【０００８】
しかしながら、水焼け防止を目的とする撥水コーティング等、各種のコーティングを施した眼鏡レンズにおいては、燐酸エステル系界面活性剤を主たる有効成分とする防曇剤で処理しても、眼鏡レンズ表面に防曇剤が全く付着せず、眼鏡レンズに防曇性が殆ど付与されないという問題があった。
【０００９】
そこで、かかる眼鏡レンズに対しても良好な防曇性を付与し得るような防曇剤として、フッ化炭素系界面活性剤を主たる有効成分とする防曇剤が提案された（特開平５−１０７４０１号公報及び特開平７−２０４１１号公報等を参照）。
【００１０】
【発明が解決しようとする課題】
しかしながら、水焼け防止コーティング等、各種コーティングを施した眼鏡レンズにおいては、表面コーティングの種類によっては、上記防曇剤で処理しても十分な防曇性が得られない場合があった。
【００１１】
更に、上記防曇剤で上記眼鏡レンズを処理したとき、不透明でもやもやした白い膜（白残）が表面に生じることがあった。
【００１２】
本発明は、水焼け防止コーティングを始めとする各種コーティングを施した眼鏡レンズに対しても良好な防曇性を長時間付与し得るとともに、処理後に眼鏡レンズ表面に白残を生じさせない防曇剤を提供することを目的とする。
【００１３】
【課題を解決する手段】
上記課題を解決することを目的とする、請求項１に記載された発明は、アルキルチオカルボン酸塩又はその誘導体、及びフッ化炭素系界面活性剤を含有することを特徴とする防曇剤であり、
請求項２に記載された発明は、アルキルチオカルボン酸又はその誘導体は、その含有割合が防曇剤全体に対して１〜３０重量％であり、フッ化炭素系界面活性剤は、その含有割合が防曇剤全体に対して０．５〜２０重量％である前記請求項１に記載の防曇剤である。
【００１４】
【課題を解決する手段】
本発明に係る防曇剤において、アルキルチオカルボン酸又はその誘導体としては、
アルキルチオカルボン酸、アルキルチオカルボン酸の、アルカリ金属塩、アンモニウム塩、及び有機塩基塩、アルキルチオカルボン酸の、モノアミド、ジアミド、トリアミド、モノエステル、ジエステル及びトリエステル、アルキルチオカルボン酸モノアミド及びアルキルチオカルボン酸ジアミドの、アルカリ金属塩、アンモニウム塩、及び有機塩基塩、並びにアルキルチオカルボン酸モノエステル及びアルキルチオカルボン酸ジエステルの、アルカリ金属塩、アンモニウム塩、及び有機塩基塩等が挙げられる。
【００１５】
本発明において、アルキルチオカルボン酸としては、一般式
ＨＯＯＣ−Ｃn Ｈ2n−Ｓ−ＣＨ（ＣＨ2 ＣＯＯＨ）ＣＯＯＨ
（上記式中ｎは０又は１以上の整数、好ましくは０〜４の整数を示す。）で表される、カルボキシチオ琥珀酸及びカルボキシアルキルチオ琥珀酸、特に、カルボキシメチルチオ琥珀酸及びカルボキシエチルチオ琥珀酸が好ましい例として挙げることができる。
【００１６】
アルキルチオカルボン酸の誘導体として好ましい化合物としては、ナトリウム塩、カリウム塩、リチウム塩、アンモニウム塩、脂肪族アミン塩、モノエタノールアミン塩、ジエタノールアミン塩、及びトリエタノールアミン塩等の塩類、モノアルキルアミド、ジアルキルアミド、トリアルキルアミド等のアミド類、モノアルキルエステル、ジアルキルエステル及びトリアルキルエステル等のエステル類、モノアルキルアミド又はジアルキルアミドの、ナトリウム塩、カリウム塩、リチウム塩、アンモニウム塩、脂肪族アミン塩、モノエタノールアミン塩、ジエタノールアミン塩、及びトリエタノールアミン塩等のアミド塩、並びにモノアルキルエステル又はジアルキルエステルの、ナトリウム塩、カリウム塩、リチウム塩、アンモニウム塩、脂肪族アミン塩、モノエタノールアミン塩、ジエタノールアミン塩、及びトリエタノールアミン塩等のエステル塩が挙げられる。
【００１７】
これらの化合物のうち、特に好ましい化合物としては、カルボキシエチルチオ琥珀酸及びカルボキシメチルチオ琥珀酸の、ナトリウム塩、カリウム塩、リチウム塩、アンモニウム塩、脂肪族アミン塩、モノエタノールアミン塩、ジエタノールアミン塩、及びトリエタノールアミン塩、モノアルキルアミド、ジアルキルアミド、トリアルキルアミド、モノアルキルエステル、ジアルキルエステル及びトリアルキルエステル、モノアルキルアミド、ジアルキルアミド、モノアルキルエステル及びジアルキルエステルの、ナトリウム塩、カリウム塩、リチウム塩、アンモニウム塩、脂肪族アミン塩、モノエタノールアミン塩、ジエタノールアミン塩、並びにトリエタノールアミン塩が挙げられる。
【００１８】
かかる化合物は、例えば日本油脂株式会社から、ノバソルトＣＡＭ、ノバソルトＣＳ、ノバソルトＣＥＯ、ノバソルトＳＡ−６６Ｔ、及びノバアシッドＣＥの商品名で市販されている。
【００１９】
本発明の防曇剤におけるフッ化炭素系界面活性剤としては、疎水性基としてフルオロアルキル基を有している界面活性剤であれば、どのような界面活性剤でも用い得る。したがって、フッ化炭素系アニオン界面活性剤、フッ化炭素系カチオン界面活性剤、フッ化炭素系両性界面活性剤、及びフッ化炭素系非イオン界面活性剤のいずれも好ましく用いられる。
【００２０】
上記フッ化炭素系界面活性剤において、フルオロアルキル基は、
−Ｃm Ｈa Ｆb
（但し、ｍ、ａ、及びｂは、ａ＋ｂ＝２ｍ＋１の関係を満たし、ｍ及びａは、０又は正の整数であり、ｂは正の整数である）
で示される基である。フルオロアルキル基として特に好ましいものとしては、ａが０でありｂが２ｍ＋１であるパーフルオロアルキル基、及びａが１であり、かつｂが２ｍであるフルオロアルキル基である。
【００２１】
フッ化炭素系アニオン界面活性剤としては、
(A)   Ｒf −ＣＯＯ- Ｍ+ 、Ｒf Ｏ（ＣＨ2 ＣＨ2 Ｏ）k ＣＯＯ- Ｍ+ 、Ｒf Ｏ（ＣＨ2 ＣＨ2 Ｏ）k Ｃj Ｈ2jＣＯＯ- Ｍ+ 、Ｒf ＣＯＮＨＣＯＯ- Ｍ+、  Ｒf ＣＯＮＨＣj Ｈ2jＣＯＯ- Ｍ+ 、Ｒf ＣＯＮＨ（ＣＨ2 ＣＨ2 Ｏ）k Ｃj Ｈ2jＣＯＯ- Ｍ+ 、Ｒf ＣＯＮＲＣＯＯ- Ｍ+ 、Ｒf ＣＯＮＲＣj Ｈ2jＣＯＯ- Ｍ+ 、Ｒf ＣＯＮＲ（ＣＨ2 ＣＨ2 Ｏ）k Ｃj Ｈ2jＣＯＯ- Ｍ+ 、Ｒf ＳＯ2 ＮＨＣＯＯ- Ｍ+ 、Ｒf ＳＯ2 ＮＨ（ＣＨ2 ＣＨ2 Ｏ）k ＣＯＯ- Ｍ+ 、Ｒf ＳＯ2 ＮＨＣj Ｈ2jＣＯＯ- Ｍ+ 、Ｒf ＳＯ2 ＮＲＣＯＯ- Ｍ+ 、Ｒf ＳＯ2 ＮＲ（ＣＨ2 ＣＨ2 Ｏ）k ＣＯＯ- Ｍ+ 、Ｒf ＳＯ2 ＮＲＣj Ｈ2jＣＯＯ- Ｍ+ 、及びＲf ＣＯＮＨＣＨ（ＣＨ2 ＣＨ2 ＣＯＯ -Ｍ+)ＣＯＯ- Ｍ+(但し、上記各式中、Ｒf はフルオロアルキル基を、Ｒはアルキル基、ヒドロキシアルキル基又はアリールアルキル基を、ｋ及びｊは１以上の整数を示す。Ｍ+ は水素イオン、アルカリ金属イオン、アンモニウムイオン、又は１価の有機塩基イオンを示す。）等から選択される一種又は二種以上のカルボン酸塩、
(B)   Ｒf ＳＯ3-Ｍ+ 、Ｒf ＯＣ6 Ｈ4 ＳＯ3-Ｍ+ 、Ｒf ＣＨ＝ＣＨＳＯ3-Ｍ+、Ｒf Ｏ（ＣＨ2 ＣＨ2 Ｏ）k ＳＯ3-Ｍ+ 、Ｒf Ｏ（ＣＨ2 ＣＨ2 Ｏ）k Ｃj Ｈ2jＳＯ3-Ｍ+ 、Ｒf ＣＯＯＣj Ｈ2jＳＯ3-Ｍ+ 、Ｍ+ Ｏ- ＳＯ2 ＣＨ（ＣＨ2 ＣＯＯＲf') ＣＯＯＲf 、Ｒf ＣＯＮＨＳＯ3-Ｍ+ 、Ｒf ＣＯＮＨＣj Ｈ2jＳＯ3-Ｍ+ 、Ｒf ＣＯＮＨ（ＣＨ2 ＣＨ2 Ｏ)kＣj Ｈ2jＳＯ3-Ｍ+ 、Ｒf ＣＯＮＲＳＯ3-Ｍ+ 、Ｒf ＣＯＮＲＣj Ｈ2jＳＯ3-Ｍ+ 、Ｒf ＣＯＮＲ（ＣＨ2 ＣＨ2 Ｏ）k Ｃj Ｈ2jＳＯ3-Ｍ+ 、Ｒf ＳＯ2 ＮＨＳＯ3-Ｍ+ 、Ｒf ＳＯ2 ＮＨＣj Ｈ2jＳＯ3-Ｍ+ 、Ｒf ＳＯ2 ＮＲＳＯ3-Ｍ+ 、及びＲf ＳＯ2 ＲＣj Ｈ2jＳＯ3-Ｍ+ （但しＲf 、Ｒ、ｋ、ｊ、及びＭ +は、上記カルボン酸塩を示す一般式中における意味と同一の意味を有し、Ｒf'はフルオロアルキル基Ｒf と同一又は異なるフルオロアルキル基を示す。）で示される一種又は二種以上のスルホン酸塩）等から選択される一種又は二種以上のスルホン酸塩、
(C)   Ｒf ＯＳＯ3-Ｍ+ 、Ｒf Ｒf'ＣＨＯＳＯ3-Ｍ+ 、Ｒf （ＯＣＨ2 ＣＨ2)k ＯＳＯ3-Ｍ+ 、Ｒf ＣＯＯＣＨ2 ＣＨ（ＯＨ）ＣＨ2 ＳＯ3-Ｍ+ 、Ｒf ＣＯＮＲＣj Ｈ2jＯＳＯ3-Ｍ+ 、及びＲf ＣＯＮＨＣj Ｈ2jＯＳＯ3-Ｍ+ （但し、Ｒf 、Ｒf'、Ｒ、ｋ、ｊ、及びＭ+ は、上記カルボン酸塩を示す一般式中における意味と同一の意味を有する。）から選択される一種又は二種以上の硫酸エステル酸塩、
(D) 並びに、Ｒf ＯＰＯ( Ｏ- Ｍ+)2 、( Ｒf Ｏ）2 ＰＯＯ- Ｍ+ 、( Ｒf ＳＯ2 ＮＨＣＨ2 ＣＨ2 Ｏ)2ＰＯＯ- Ｍ+ 、及び( Ｒf ＳＯ2 ＮＲＣＨ2 ＣＨ2 Ｏ)2ＰＯＯ- Ｍ+(但し、Ｒf 、Ｒf'、及びＭ+ は、上記カルボン酸塩を示す一般式中における意味と同一の意味を有する。）から選択される一種又は二種以上の燐酸エステル酸塩等が用いられる。
【００２２】
フッ化炭素系カチオン界面活性剤としては、
(a)   Ｒf ＮＨ2+Ｘ- 、Ｒf Ｒf'ＮＨ+ Ｘ- 、Ｒf Ｒf'Ｒf"Ｎ+ Ｘ- 、Ｒf ＣＯＮＨＣj Ｈ2jＮＨ2+Ｘ- 、Ｒf ＣＯＮＨＣj Ｈ2jＮ+ Ｒf'ＨＸ- 、Ｒf ＣＯＮＨＣj Ｈ2jＮ+ Ｒf'Ｒf"Ｘ- 、Ｒf ＣＯＮＲＣj Ｈ2jＮＨ2+Ｘ- 、Ｒf ＣＯＮＲＣj Ｈ2jＮ+ Ｒf'Ｘ- 、及びＲf ＣＯＮＲＣj Ｈ2jＮ+ Ｒf'Ｒf Ｘ-(Ｒ f、Ｒf'、及びＲf"はそれぞれ同一又は異なるフルオロアルキル基を、Ｒはアルキル基、ヒドロキシアルキル基又はアリールアルキル基を、Ｘはハロゲン原子を示し、ｊは前記と同様の意味を表する。）から選択される一種又は二種以上のアミン塩、(b)   Ｒf Ｒ3 Ｎ+ Ｘ- 、Ｒf Ｒf'Ｒ2 Ｎ+ Ｘ- 、及びＲf Ｒf'Ｒf"ＲＮ+ Ｘ- （Ｒf 、Ｒf'、Ｒf"、Ｒ、及びＸは、上記アミン塩を示す一般式中における意味と同一の意味を有する。）から選択される一種又は二種以上の四級アンモニウム塩、(c) フロロアルキルピリジニウム塩、
【００２３】
【化１】
0003767946.tif 000002
【００２４】
及びジ（フロロアルキル）モルホリニウム塩
【００２５】
【化２】
0003767946.tif 000003
【００２６】
（Ｒf 、Ｒf'、及びＸは、上記アミン塩を示す一般式中における意味と同一の意味を有する。）から選択される一種又は二種以上の環式四級アンモニウム塩等を用いることができる。
【００２７】
フッ化炭素系両性界面活性剤としては、
(イ)   Ｒf ＮＨＣj Ｈ2jＣＯＯＨ、Ｒf ＮＨ（ＣＨ2 ＯＣＨ2 Ｏ）k ＣＯＯＨ、Ｒf Ｎ（ＣＨ2 ＣＯＯＨ)2、Ｒf ＣＯＮＨＣp Ｈ2pＮＨＣj Ｈ2jＣＯＯＨ、Ｒf ＣＯＮＲＣp Ｈ2pＮＨ（ＣＨ2 ＯＣＨ2 Ｏ)kＣＯＯＨ、Ｒf ＣＯＮＨ（ＣＨ2 ＣＨ2 )qＮＨＣj Ｈ2jＣＯＯＨ、Ｒf ＣＯＮＲ（ＣＨ2 ＯＣＨ2 Ｏ）q ＮＨＣj Ｈ2jＣＯＯＨ、Ｒf ＣＯＮＲ (ＣＨ2 ＯＣＨ2 Ｏ）q ＮＨ（ＣＨ2 ＯＣＨ2 Ｏ）k ＣＯＯＨ、Ｒf ＲＲ' Ｎ+ Ｃj Ｈ2jＣＯＯ- 、Ｒf Ｒf'Ｎ+ Ｃj Ｈ2jＣＯＯ-、  及びＲf ＲＮ+(ＣＨ2 ＯＣＨ2 Ｏ）k Ｃj Ｈ2jＣＯＯ- （Ｒf 及びＲf'は同一又は異なるフルオロアルキル基を、Ｒはアルキル基を、ヒドロキシアルキル基又はアリールアルキル基を、ｊ、ｋ、ｐ、及びｑは正の整数を示す。）で示されるカルボン酸型両性界面活性剤、
(ロ)   Ｒf ＮＨＣj Ｈ2jＯＳＯ3 、又はＲ fＣＯＮＨＣj Ｈ2jＣ pＨ2pＯＳＯ3(Ｒf 、Ｒ、ｊ、及びｐは上記カルボン酸型両性界面活性剤を示す一般式中における意味と同一の意味を有する。）で示される硫酸エステル型両性界面活性剤、及び
(ハ)   Ｒf ＮＨＣj Ｈ2jＳＯ3 Ｈ、Ｒf ＣＯＮＨＣj Ｈ2jＮＨＣp Ｈ2pＳＯ3 Ｈ、又はＲ fＯＯＣ（Ｒf'ＯＯＣＣＨ2)ＮＨＣj Ｈ2jＳＯ3 Ｈ（Ｒf 、Ｒf'、Ｒ、ｊ、及びｐは上記カルボン酸型両性界面活性剤を示す一般式中における意味と同一の意味を有する。）で示されるスルホン型両性界面活性剤、
が用いられる。
【００２８】
フッ化炭素系非イオン界面活性剤としては、Ｒf Ｏ( ＣＨ2 ＣＨ2 Ｏ)k  Ｈ、及びＲf Ｏ( ＣＨ2 ＣＨ2 Ｏ）k （ＣＨ2 ＣＨ2 Ｏ)k' Ｈ等のエーテル型非イオン界面活性剤、Ｒf ＣＯＯ（ＣＨ2 ＣＨ2 Ｏ）k Ｈ、Ｒf ＣＯＯ（ＣＨ2 ＣＨ2 Ｏ）k （ＣＨ2 ＣＨ2 Ｏ）k'Ｈ、Ｒf ＳＯ2 （ＣＨ2 ＣＨ2 Ｏ）k Ｈ及びＲf ＳＯ2 （ＣＨ2 ＣＨ2 Ｏ）k （ＣＨ2 ＣＨ2 Ｏ）k'Ｈ等のエステル型非イオン界面活性剤、並びに  Ｒf ＣＯＮＨ（ＣＨ2 ＣＨ2 Ｏ）k Ｈ、Ｒf ＳＯ2 ＮＨ（ＣＨ2 ＣＨ2 Ｏ）k Ｈ、Ｒf ＣＯＮＲ（ＣＨ2 ＣＨ2 Ｏ）k Ｈ、及びＲf ＳＯ2 ＮＲ（ＣＨ2 ＣＨ2 Ｏ）k Ｈ等の含窒素型非イオン界面活性剤が用いられる。なお、上記各式においてＲf 及びｋは前記カルボン酸型両性界面活性剤を示す一般式におけるのと同一の意味を有し、ｋ’は正の整数を示す。
【００２９】
これらのフッ化炭素系界面活性剤の内、特に好ましいものとしては、Ｒf ＣＯＯＭ（Ｍ：Ｎａ、Ｋ、Ｌｉ、及びＮＨ4 ）、Ｒf ＳＯ3 Ｍ（Ｍ：Ｎａ、Ｋ、Ｌｉ、及びＮＨ4 ）、Ｒf ＳＯ3 ＮＲＣＨ2 ＣＯＯＭ（Ｍ：Ｎａ、Ｋ、Ｌｉ、及びＮＨ4 ）、Ｒf ＳＯ3 ＮＲ（ＣＨ2 ＯＣＨ2 Ｏ）n Ｈ（ｎ＝１〜２０）、Ｒf ＣＯＯ（ＣＨ2 ＣＨ2 Ｏ）P （ＣＨ2 ＣＨ2 Ｏ）q Ｈ（ｐ：１〜１０、ｑ：１〜１０）、( Ｒf Ｏ)2ＰＯＯ- Ｍ+ （Ｍ：Ｎａ、Ｋ、Ｌｉ、及びＮＨ4 ）、及び（Ｒf ＳＯ2 ＮＨＣＨ2 ＣＨ2 Ｏ)2ＰＯＯ- Ｍ+ （Ｍ：Ｈ、ＮＨ4 ）等が挙げられる。
上記構造式で示されるフッ化炭素系界面活性剤は、例えば三菱マテリアル株式会社からエフトップシリーズとして、ダイキン工業株式会社からユニダインシリーズとして市販されている。他には、大日本インキ化学株式会社からメガファクタシリーズとして、及び日本油脂株式会社からユニセーフＨシリーズとして市販されている。
【００３０】
これらのフッ化炭素系界面活性剤は、一種のみを用いてもよいし、二種以上を併用してもよい。
【００３１】
本発明の防曇剤において、アルキルチオカルボン酸又はその誘導体、及びフッ化炭素系界面活性剤は、水及び水溶性有機溶剤から選択される一種又は二種以上の溶媒に溶解させることができる。溶媒としては、水又は水溶性有機溶剤のいずれかを用いてもよいし、両者の混合物を用いてもよい。
【００３２】
水としては、イオン交換水、薬用蒸留水等、種類を問わずに使用することができる。
【００３３】
水溶性有機溶剤としては、アルコール類、ケトン類、多価アルコール類、セロソルブ類、カルビトール類等が挙げられる。
【００３４】
具体的には、アルコール類としてメチルアルコール、エチルアルコール、イソプロピルアルコール、及びｎ−プロピルアルコール等が挙げられる。
【００３５】
ケトン類としてアセトン、及びメチルエチルケトン等が挙げられる。
【００３６】
多価アルコール類としては、エチレングリコール、ポリエチレングリコール、プロピレングリコール、１，３−プロパンジオール、１，３−ブチレングリコール、１，４−ブタンジオール、２，３−ブタンジオール、１，５−ペンタンジオール、ヘキシレングリコール、及びグリセリン等が挙げられる。
【００３７】
セロソルブ類としてはメチルセロソルブ及びエチルセロソルブが、カルビトール類としてはメチルカルビトール及びエチルカルビトール等が挙げられる。
【００３８】
本発明の防曇剤には、アルキルチオカルボン酸塩又はその誘導体、及びフッ化炭素系界面活性剤に加えて、抗黴剤、抗菌剤、及び防腐剤を添加することができる。又、上記水溶性有機溶媒単独又はこれらの水溶性有機溶媒と水との混合溶媒を溶媒として用いる場合は、香料を配合してこれらの水溶性有機溶媒が有する特異臭をマスキングすることが好ましい。これに加えて、乳幼児等による誤飲が起こらないように苦味剤を配合してもよい。
【００３９】
本発明の防曇剤には、上記フッ化炭素系界面活性剤以外の界面活性剤を配合してもよい。かかる界面活性剤としては、サボニン及びレシチン等の天然界面活性剤、アルキルベンゼンスルホン酸ナトリウム、アルカンスルホン酸ナトリウム、α−オレフィンスルホン酸ナトリウム、アルキル硫酸ナトリウム、アルキル（ポリオキシエチレン）硫酸ナトリウム、及びＮ−アシルアミノ酸ナトリウム等のアニオン系界面活性剤、ジアルキルジメチルアンモニウムクロリド、モノアルキルトリメチルアンモニウムクロリド、トリアルキルモノメチルアンモニウムクロリド、及びテトラアルキルアンモニウムクロリド等のカチオン系界面活性剤、直鎖アルキルポリオキシエチレンエーテル、Ｓ−アルキルポリオキシエチレンエーテル、アルキルフェニルポリオキシエチレンエーテル、アルキルフェニルポリオキシエチレンエーテル、Ｎ，Ｎ−ジ（アルカノール）アルカンアミド、及びアミンオキシド等の非イオン系界面活性剤、並びにスルホベタイン等の両性界面活性剤が挙げられる。
【００４０】
本発明の防曇剤においては、アルキルチオカルボン酸又はその誘導体の含有割合は通常１〜３０重量％、好ましくは５〜３０重量％、特に好ましくは５〜１５重量％である。ここで、含有割合とは、アルキルチオカルボン酸又はその誘導体、フッ化炭素系界面活性剤、抗黴剤、抗菌剤、防腐剤、及び溶媒等、防曇剤に含まれる全ての成分の合計量に対する、ある成分の割合をいう。アルキルチオカルボン酸又はその誘導体の含有割合が前記範囲内にあると、水焼け防止コーティング等、各種コーティングを施した眼鏡レンズにおいても、表面コーティングの種類によらす、一層大きな防曇性が得られ、且つ、白残が発生することが効果的に防止される。
【００４１】
フッ化炭素系界面活性剤の含有割合は通常０．５〜２０重量％、好ましくは１〜１５重量％、特に好ましくは３〜１０重量％である。フッ化炭素系界面活性剤の含有割合が前記範囲内にあると、水焼け防止コーティング等、各種コーティングを施した眼鏡レンズにおいてもレンズ表面に均一にしかも容易に塗布することができ、加えて防曇効果も保持するという効果がより一層大きく得られる。但し、かかる効果を得るためには、フッ化炭素系界面活性剤の含有割合は２０重量％もあれば十分である。
【００４２】
アルキルチオカルボン酸及びその誘導体以外の、かつフッ化炭素系界面活性剤以外の界面活性剤、例えば、天然界面活性剤、アニオン系界面活性剤、カチオン系界面活性剤、又は非イオン系界面活性剤を本発明の防曇剤に配合する場合は、上記フッ化炭素系界面活性剤とこれらの界面活性剤との合計の含有割合がアルキルチオカルボン酸又はその誘導体の含有割合を越えないようにすることが望ましい。前記含有割合を越えると、防曇効果のみならず、レンズ表面にギラギラや白残が多くなり、明視性が損なわれることがある等の理由による。
【００４３】
本発明の防曇剤で例えば眼鏡レンズを処理する方法としては、例えば、超音波洗浄槽内の洗浄水に上記防曇剤を入れ、眼鏡レンズをその中に浸漬する方法がある。他には、ティッシュペーパー、ガーゼ、又は柔らかい不織布等に上記防曇剤を含浸させ、これらを用いて眼鏡レンズを拭くことにより塗布する方法がある。又、ティッシュペーパー、ガーゼ、又は不織布等を用いて上記防曇剤を眼鏡レンズに直接塗布する代わりに、上記防曇剤を眼鏡レンズに直接スプレーしてもよい。
【００４４】
本発明の防曇剤については、各種の製品形態が可能である。
【００４５】
本発明の防曇剤は、ガラス、プラスチック、又は金属の容器に充填してもよい。かかる製品形態は、超音波洗浄槽内の洗浄水に防曇剤を入れて例えば眼鏡レンズを超音波洗浄する場合、及びティッシュペーパー、ガーゼ、又は不織布等に防曇剤を含浸させて眼鏡レンズを拭いて防曇剤を塗布する場合に、好適である。
【００４６】
この他、ティッシュペーパー、ガーゼ、又は不織布等に本発明の防曇剤を含浸させた製品形態も好ましい。
【００４７】
又、本発明の防曇剤は、エアゾール製品の形態もとることができる。本発明の防曇剤をエアゾール製品とするには、エタン、ＬＰＧ、プロパン、ブタン、及びペンタン等の低沸点炭化水素、塩化メチル、塩化メチレン、及び塩化エチル等の低沸点ハロゲン化炭化水素、並びにパーフルオロメタン、ジクロロジフルオロメタン、トリクロロフルオロメタン、１，２−ジクロロ−１，１，２，２−テトラフルオロエタン、１，１，２−トリクロロ−１，２，２−トリフルオロエタン、１，１，２，２，−テトラクロロ−１，２−ジフルオロエタン、及びパーフルオロエタン等のフロン類等から選択される噴射剤と本発明の防曇剤とをスプレー容器に封入すればよい。
【００４８】
上記エアゾール製品において、防曇剤と噴射剤との比率は、防曇剤：噴射剤＝９５／５〜６０／４０（重量部／重量部）、特に９０／１０〜８０／２０（重量部／重量部）の範囲が好ましい。
【００４９】
上に挙げた噴射剤のうち、低沸点炭化水素、低沸点ハロゲン化炭化水素、フロン類、及び不活性ガスは、いずれも防曇剤とともに一つのスプレー容器に封入することができる。スプレー容器としては、金属製のスプレー容器の他、各種合成樹脂製のスプレー容器も用いることができる。かかるスプレー容器において噴射ボタンを押すと、防曇剤は、噴射剤の圧力により、スプレー容器頭部に取り付けられた噴射ノズルから噴出する。
【００５０】
更に、防曇剤と噴射剤とを気密な内袋に充填しておき、この内袋を噴射剤とともにスプレー容器に封入してもよい。ただし、この内袋は、当該スプレー容器頭部に取り付けられた噴射ノズルに接続されている。この内袋に充填された噴射剤と、スプレー容器とこの内袋との間に封入された噴射剤とは、同一の噴射剤であっても異なった噴射剤であってもよい。このスプレー容器において噴射ノズルを押すと、内袋とスプレー容器との間に封入された噴射剤の圧力で内袋に充填された防曇剤が噴射ノズルから噴出する。
【００５１】
エアゾール製品としては、噴射剤と本発明の防曇剤とをスプレー容器に充填した形態の他、本発明の防曇剤をポンプ式噴霧容器に充填した製品も好ましい。
【００５２】
【実施例】
以下、実施例を用いて本発明について具体的に説明する。
【００５３】
（実施例１〜６）
表１に示す組成に従って防曇剤を調製した。これらの防曇剤には、アルキルチオカルボン酸誘導体としてカルボキシエチルチオ琥珀酸塩（商品名：ノバソルトＳＡ−６６Ｔ（日本油脂株式会社製））を配合し、更にフッ化炭素系界面活性剤も配合した。
【００５４】
調製した防曇剤を市販のティッシュペーパーに適量含浸させ、これで表２に示す試供レンズＬ−１〜Ｌ−８を拭いて、当該試供レンズ表面に防曇剤を塗布した。
【００５５】
【表１】
0003767946.tif 000004
【００５６】
【表２】
0003767946.tif 000005
【００５７】
当該試供レンズ表面に防曇剤を塗布し、３０秒〜３分そのまま保持した。その後、別の乾いたティッシュペーパーで当該試供レンズ表面を拭き、防曇性、作業性及び明視性の各項目について評価した。防曇性、作業性及び明視性の各項目について、評価方法を下に示す。又、評価結果を表３及び表４に示す。
【００５８】
（防曇性）
眼鏡用曇り止めの試験方法（ＪＩＳ−Ｓ−４０３０）に準じて評価した。試供レンズ面に防曇剤を塗布し、１回当たり３分間水蒸気を当て、当該試供レンズ面に面積にして１０％以上の曇り又は発露が生じるまでの繰り返し回数によって評価した。繰り返し回数にして３回以上防曇性を保持した場合を○、防曇性を保持し得た繰り返し回数が１〜２回であった場合を△、１回以下であった場合を×とした。
【００５９】
（作業性）
試供レンズに防曇剤を塗布後、別の乾いたティッシュペーパーで当該試供レンズ表面を拭く際に、当該試供レンズ表面に塗布された防曇剤を軽く容易に拭き取ることができた場合を○、軽く拭いた場合には容易には拭き取れなかった場合を△、かなり強く拭いても拭き取れなかった場合を×とした。
【００６０】
（明視性）
塗布した防曇剤を拭き取った試供レンズの表面を目視で観察し、白残又はギラギラの有無を調べた。試供レンズ表面に白残もギラギラも見られず、且つ当該試供レンズ表面に施された反射防止膜（蛍光灯の光を反射させた際に緑色又は赤紫色の膜として確認できる）の色に変化が見られなかった場合を○、試供レンズ表面に白残又はギラギラが若干見られ、又は当該試供レンズ表面に施された反射防止膜の色に若干の変化が見られた場合を△、そして、白残又はギラギラが明らかに認められ、又は反射防止膜の色に明確な変化が見られた場合を×とした。
【００６１】
【表３】
0003767946.tif 000006
【００６２】
【表４】
0003767946.tif 000007
【００６３】
表３及び表４からも明らかなように、実施例１〜６にかかる防曇剤は、Ｌ−１〜Ｌ−８の何れの試供レンズに対しても良好な作業性及び明視性を示した。又、水蒸気を試供レンズに３分間当てた場合においても、少なくとも繰り返し回数が１〜２回の間は防曇性を保持していた。特にカルボキシエチルチオ琥珀酸塩（ノバソルトＳＡ−６６Ｔ（商品名））の量を１０重量％に増量した実施例３〜５の防曇剤、及びノバソルトＳＡ−６６Ｔ（商品名）の量を１５重量％に増量した実施例６の防曇剤は、繰り返し回数３回以上と高い防曇性を示した。
【００６４】
（比較例１〜６）
表５に示す組成に従って防曇剤を調製した。これらの防曇剤には、アルキルチオカルボン酸及びその誘導体の何れも配合しなかった。但し、比較例２〜５の防曇剤にはフッ化炭素系界面活性剤を配合した。
【００６５】
調製した防曇剤を市販のティッシュペーパーに適量含浸させ、これで表２に示す試供レンズを拭いて、当該試供レンズ表面に防曇剤を塗布した。
【００６６】
【表５】
0003767946.tif 000008
【００６７】
当該試供レンズ表面に防曇剤を塗布し３０秒〜３分経過した。その後、別の乾いたティッシュペーパーで当該試供レンズ表面を拭き、防曇性、作業性及び明視性の各項目について、実施例１〜６と同様にして評価した。評価結果を表６及び表７に示す。
【００６８】
【表６】
0003767946.tif 000009
【００６９】
【表７】
0003767946.tif 000010
【００７０】
表６及び表７からも明らかなように、Ｌ−１〜Ｌ−８の試供レンズに比較例１〜６の防曇剤を塗布した場合、試供レンズによっては、拭き取りが困難であったり、白残又はギラギラが見られたりした。又、水蒸気を試供レンズに３分間当てた場合において、１回の繰り返し回数で防曇性を失ってしまう試供レンズもあった。特に通常の界面活性剤のみを配合した比較例１、５及び６の防曇剤においては、水蒸気を試供レンズに１回当てただけで防曇性が失われ、又、白残、ギラギラ、及び／又は反射防止膜の変色が明確に認められた。
【００７１】
これらの結果からも明らかなように、水焼け防止コーティングを始めとする各種コーティングを施した眼鏡レンズであっても、本発明の防曇剤を塗布すれば、良好な防曇性が長時間付与される。又、眼鏡レンズ表面に白残が生じることもない。